【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
ポリピリドビスイミダゾール繊維状構造物と別のポリマーから誘導される繊維状構造物との組み合わせを含んでなる繊維状パルプであって、
繊維状構造物のそれぞれがフィブリルおよびスタークを有し、そして１５ｍｍ以下の最大寸法、２．０ｍｍ以下の平均長さ加重平均長さを有し、かつ、
ポリピリドビスイミダゾール繊維状構造物のスタークおよび／またはフィブリルが別のポリマーから誘導される繊維状構造物のフィブリルおよび／またはスタークと実質的に交絡されるパルプ。
【請求項２】
請求項１に記載のパルプを含んでなる物品。
【請求項３】
（ａ）（１）１０ｃｍ以下の平均長さを有し、かつ、原料中の全固形分の３〜４０重量パーセントである剛性ロッドポリピリドビスイミダゾール繊維、
（２）フィブリル化されることができ、そして１０ｃｍ以下の平均長さを有し、かつ、原料中の全固形分の６０〜９７重量パーセントである別のポリマーから誘導される繊維、および
（３）水
を含むパルプ原料を組み合わせる工程と、
（ｂ）原料をほぼ均一なスラリーへ混合する工程と、
（ｃ）スラリーを同時に、
（１）スタークおよびフィブリルを有する不規則形状のフィブリル化繊維状構造物へパルプ原料中の繊維をフィブリル化し、切断し、そしてパルプ状にすること、ならびに
（２）精製スラリーがほぼ均一であるように全固形分を分散させること
によって共精製する工程と、
（ｄ）精製スラリーから水を除去する工程と
を含んでなる、フィブリル化ポリピリドビスイミダゾール繊維状構造物と別のポリマーから誘導される繊維状構造物とを含んでなる繊維状パルプの製造方法であって、
それによって、繊維状構造物が５ｍｍ以下の平均最大寸法、１．３ｍｍ以下の長さ加重平均長さを有する、フィブリル化ポリピリドビスイミダゾール繊維状構造物と別のポリマーから誘導される繊維状構造物とを有するフィブリル化パルプを生成し、
ポリピリドビスイミダゾール繊維状構造物のフィブリルおよび／またはスタークが別のポリマーから誘導される繊維状構造物のフィブリルおよび／またはスタークと実質的に交絡される方法。
【請求項４】
（ａ）水と
（１）１０ｃｍ以下の平均長さを有し、かつ、原料中の全固形分の３〜４０重量パーセントである剛性ロッドポリピリドビスイミダゾール繊維、および
（２）フィブリル化されることができ、そして１０ｃｍ以下の平均長さを有し、かつ、原料中の全固形分の６０〜９７重量パーセントである別のポリマーから誘導される繊維よりなる群からの第１繊維とを含む原料を組み合わせる工程と、
（ｂ）組み合わせられた原料をほぼ均一な懸濁液へ混合する工程と、
（ｃ）懸濁液をディスクリファイナーで精製し、それによって１０ｃｍ以下の平均長さを有するように第１繊維を切断し、そして第１繊維の少なくとも一部を不規則形状のフィブリル化繊維状構造物へフィブリル化し、そしてパルプ状にする工程と、
（ｄ）精製懸濁液、１０ｃｍ以下の平均長さを有する（ａ）（１および２）の群の第２繊維、および、必要に応じて、水濃度を全原料の９５〜９９重量パーセントに上げるための水を含む原料を組み合わせる工程と、
（ｅ）必要に応じて、原料を混合してほぼ均一な懸濁液を形成する工程と、
（ｆ）混合懸濁液を同時に、
（１）パルプ原料中の繊維をフィブリル化し、切断し、そしてパルプ状にしてスタークおよびフィブリルを有する不規則形状のフィブリル化繊維状構造物を形成すること、ならびに
（２）精製スラリーがほぼ均一であるように全固形分を分散させること
によって共精製する工程と、
（ｇ）精製スラリーから水を除去する工程と
を含んでなる、フィブリル化ポリピリドビスイミダゾール繊維状構造物と別のポリマーから誘導される繊維状構造物とを含んでなる繊維状パルプの製造方法であって、
それによって、繊維状構造物が５ｍｍ以下の平均最大寸法、１．３ｍｍ以下の長さ加重平均長さを有する、フィブリル化ポリピリドビスイミダゾール繊維状構造物と別のポリマーから誘導される繊維状構造物とを有するフィブリル化パルプを生成し、
ポリピリドビスイミダゾール繊維状構造物のフィブリルおよび／またはスタークが別のポリマーから誘導される繊維状構造物のフィブリルおよび／またはスタークと実質的に交絡される方法。
【手続補正２】
【補正対象書類名】明細書
【補正対象項目名】００９６
【補正方法】変更
【補正の内容】
【００９６】
実施例８
実施例は、本発明のパルプを自動車変速装置紙用途へ組み入れる方法を例示する。望ましい量の本発明のパルプ、粘土、ラテックス、シリカおよびカーボンなどの摩擦改良剤、および珪藻類を含有するスラリーを使用して抄紙機で紙を形成する。紙からリングを打ち抜き、物体をフェノール樹脂などのバインダー樹脂の溶液に浸漬する。残存溶媒を除去するためにおよび樹脂を硬化させるために加熱すると直ぐに、リングを自動車変速装置に使用される金属板に接着させる。
本発明の特に好ましい態様を以下に示す。
［１］
ポリピリドビスイミダゾール繊維状構造物と別のポリマーから誘導される繊維状構造物との組み合わせを含んでなる繊維状パルプであって、
繊維状構造物のそれぞれがフィブリルおよびスタークを有し、そして１５ｍｍ以下の最大寸法、２．０ｍｍ以下の平均長さ加重平均長さを有し、かつ、
ポリピリドビスイミダゾール繊維状構造物のスタークおよび／またはフィブリルが別のポリマーから誘導される繊維状構造物のフィブリルおよび／またはスタークと実質的に交絡されるパルプ。
［２］
１０重量パーセントより大きい平衡含水率を有する［１］に記載のパルプ。
［３］
２０重量パーセントより大きい平衡含水率を有する［２］に記載のパルプ。
［４］
１００〜７００ｍｌのＣＳＦを有する［１］に記載のパルプ。
［５］
グラム当たり３〜１２平方メートルの表面積を有する［１］に記載のパルプ。
［６］
０．５〜２．０ｍｍの長さ加重平均長さを有する［１］に記載のパルプ。
［７］
７ｍｍ以下の最大寸法を有する［１］に記載のパルプ。
［８］
別のポリマーから誘導される繊維状構造物が、アラミド、ポリベンザゾール、ポリイミド、ポリアミド−イミド、アクリル、セルロースおよびその誘導体、液晶ポリエステル、熱硬化性樹脂、熱可塑性樹脂、ならびにそれらの混合物の群から選択されるポリマーから誘導される［１］に記載のパルプ。
［９］
ポリピリドビスイミダゾール繊維状構造物がパルプの総量の５０重量パーセント未満を占める［８］に記載のパルプ。
［１０］
ポリピリドビスイミダゾールがＰＩＰＤである［１］に記載のパルプ。
［１１］
［１］に記載のパルプを含んでなる物品。
［１２］
（ａ）（１）１０ｃｍ以下の平均長さを有し、かつ、原料中の全固形分の３〜４０重量パーセントである剛性ロッドポリピリドビスイミダゾール繊維、
（２）フィブリル化されることができ、そして１０ｃｍ以下の平均長さを有し、かつ、原料中の全固形分の６０〜９７重量パーセントである別のポリマーから誘導される繊維、および
（３）水
を含むパルプ原料を組み合わせる工程と、
（ｂ）原料をほぼ均一なスラリーへ混合する工程と、
（ｃ）スラリーを同時に、
（１）スタークおよびフィブリルを有する不規則形状のフィブリル化繊維状構造物へパルプ原料中の繊維をフィブリル化し、切断し、そしてパルプ状にすること、ならびに
（２）精製スラリーがほぼ均一であるように全固形分を分散させること
によって共精製する工程と、
（ｄ）精製スラリーから水を除去する工程と
を含んでなる、フィブリル化ポリピリドビスイミダゾール繊維状構造物と別のポリマーから誘導される繊維状構造物とを含んでなる繊維状パルプの製造方法であって、
それによって、繊維状構造物が５ｍｍ以下の平均最大寸法、１．３ｍｍ以下の長さ加重平均長さを有する、フィブリル化ポリピリドビスイミダゾール繊維状構造物と別のポリマーから誘導される繊維状構造物とを有するフィブリル化パルプを生成し、
ポリピリドビスイミダゾール繊維状構造物のフィブリルおよび／またはスタークが別のポリマーから誘導される繊維状構造物のフィブリルおよび／またはスタークと実質的に交絡される方法。
［１３］
別のポリマーから誘導される繊維が１０デシテックス以下の線密度を有し、そしてポリピリドビスイミダゾール繊維が２．５デシテックス以下の線密度を有する［１２］に記載の方法。
［１４］
パルプが同じ材料の実質的な凝集体を含まない［１２］に記載の方法。
［１５］
別のポリマーから誘導される繊維が、アラミド、ポリベンザゾール、ポリイミド、ポリアミド−イミド、アクリル、セルロースおよびその誘導体、液晶ポリエステル、熱硬化性樹脂、熱可塑性樹脂、ならびにそれらの混合物の群から選択されるポリマーから誘導される繊維である［１２］に記載の方法。
［１６］
精製工程が混合スラリーを一連のディスクリファイナーに通すことを含んでなる［１２］に記載の方法。
［１７］
（ａ）水と
（１）１０ｃｍ以下の平均長さを有し、かつ、原料中の全固形分の３〜４０重量パーセントである剛性ロッドポリピリドビスイミダゾール繊維、および
（２）フィブリル化されることができ、そして１０ｃｍ以下の平均長さを有し、かつ、原料中の全固形分の６０〜９７重量パーセントである別のポリマーから誘導される繊維よりなる群からの第１繊維とを含む原料を組み合わせる工程と、
（ｂ）組み合わせられた原料をほぼ均一な懸濁液へ混合する工程と、
（ｃ）懸濁液をディスクリファイナーで精製し、それによって１０ｃｍ以下の平均長さを有するように第１繊維を切断し、そして第１繊維の少なくとも一部を不規則形状のフィブリル化繊維状構造物へフィブリル化し、そしてパルプ状にする工程と、
（ｄ）精製懸濁液、１０ｃｍ以下の平均長さを有する（ａ）（１および２）の群の第２繊維、および、必要に応じて、水濃度を全原料の９５〜９９重量パーセントに上げるための水を含む原料を組み合わせる工程と、
（ｅ）必要に応じて、原料を混合してほぼ均一な懸濁液を形成する工程と、
（ｆ）混合懸濁液を同時に、
（１）パルプ原料中の繊維をフィブリル化し、切断し、そしてパルプ状にしてスタークおよびフィブリルを有する不規則形状のフィブリル化繊維状構造物を形成すること、ならびに
（２）精製スラリーがほぼ均一であるように全固形分を分散させること
によって共精製する工程と、
（ｇ）精製スラリーから水を除去する工程と
を含んでなる、フィブリル化ポリピリドビスイミダゾール繊維状構造物と別のポリマーから誘導される繊維状構造物とを含んでなる繊維状パルプの製造方法であって、
それによって、繊維状構造物が５ｍｍ以下の平均最大寸法、１．３ｍｍ以下の長さ加重平均長さを有する、フィブリル化ポリピリドビスイミダゾール繊維状構造物と別のポリマーから誘導される繊維状構造物とを有するフィブリル化パルプを生成し、
ポリピリドビスイミダゾール繊維状構造物のフィブリルおよび／またはスタークが別のポリマーから誘導される繊維状構造物のフィブリルおよび／またはスタークと実質的に交絡される方法。
［１８］
別のポリマーから誘導される繊維が、アラミド、ポリベンザゾール、ポリイミド、ポリアミド−イミド、アクリル、セルロースおよびその誘導体、液晶ポリエステル、熱硬化性樹脂、熱可塑性樹脂、ならびにそれらの混合物の群から選択されるポリマーから誘導される繊維である［１７］に記載の方法。